상기 피복층 은 상기 기재 층 과 상기 보호 층 이 열 합지 된 것 일 수 있 고 , 상기 열 합지 는 구체 적 으로 120 내지 180 ℃ 의 합지 온도 에서 0 . 3 내지 0 . 5 Mpa 의 합지 압력 으로 10 초 내지 1 분 동안 진행 될 수 있 고 , 140 내지 160 ℃ 의 합지 온도 에서 0 . 35 내지 0 . 45 Mpa 의 합지 압력 으로 20 초 내지 40 초 동안 진행 될 수 있 다 . 이러 한 합지 온도 와 합지 압력 으로 상기 열 합지 를 진행 하 는 경우 , 효율 적 으로 상기 기재 층 ( 10 ) 과 상기 코팅 층 ( 20 ) 사이 에 합지 가 진행 될 수 있 으며 , 데코 필름 에 필요 한 일정 수준 이상 의 합지 성 을 갖 는 데코 필름 을 별도 의 프라이머 처리 나 접착 층 처리 없이 도 제조 할 수 있 다 .